(57)【特許請求の範囲】
【請求項１】
セルロース系長繊維が５〜２５％含まれ、かつ、その厚みが０．５〜１．２ｍｍである編地であって、該編地の少なくとも一方の表面にはセルロース系長繊維が配されず、該編地の他方の表面に、又は該編地の他方の表面及び該編地の中間層にセルロース系長繊維が配された構造を有し、該編地の目付が８０〜２５０ｇ／ｍ２であり、該セルロース系長繊維の単糸繊度が０．５〜２ｄｔｅｘであり、該セルロース系長繊維が配された面の凸部と凹部の高さの差が０．１５〜０．５０ｍｍであり、かつ、該セルロース系長繊維が配された面の２００ｇ／ｍ２水分付与時の接触冷感性が２００〜３３０Ｗ／ｍ２・℃であることを特徴とする前記編地。
【請求項２】
前記セルロース系長繊維が配された面の皮膚摩擦抵抗値が１０〜１７V・Sである、請求項１に記載の編地。
【請求項３】
前記セルロース系長繊維が、ポリエステル系又はポリアミド系長繊維との複合糸である、請求項１又は２に記載の編地。
【請求項４】
請求項１〜３のいずれか１項に記載の編地からなり、かつ、前記セルロース系長繊維が配された面が着用時に肌側に位置する繊維製品。
【発明の詳細な説明】
【技術分野】
【０００１】
本発明は編地に関する。より詳細には、本発明は、吸湿性、着用時の快適性に優れ、運動等により発汗した際にも、その汗によるベタツキ感や濡れ感を感じにくく、肌触りや外観も良好なインナーウエア、スポーツウエア、寝具等に好適に用いられる編地に関する。
【背景技術】
【０００２】
綿、キュプラなどのセルロース系素材は吸湿性、吸水性に優れ、衣服として用いた場合、汗をかいていない状態（不感蒸泄時）や少量の発汗時には非常に快適である。しかし、夏季や運動時に発汗量が概ね１００ｇ／ｍ２を超える時には、セルロース系素材が吸った汗を保持しやすいため、いわゆるベタツキ感や運動後の冷え感を生じやすい。特に、汗の量が概ね２００ｇ／ｍ２を超える時には、このベタツキ感や冷え感は深刻で、非常に不快となる。
【０００３】
これらの不快感を防止するための方法として、汗を衣服の肌側から表側に移行させ、肌側に水分を残さないことを狙い、種々の布帛の検討が進められている。その多くは肌側に疎水性繊維を用いることによるものであり、使用する糸の単糸繊度や断面形状を編地表側と裏側で異ならせた布帛などが各種提案されている。
【０００４】
例えば、以下の特許文献１には、編地表側に綿のような吸水能力に優れた繊維、編地裏側にポリエステルフィラメントのような吸水能力の劣る繊維を使用することで編地裏側に水分を残さない構造とし、ベタツキ感や冷え感を抑制する編地が提案されている。特許文献１では、べたつき低減の効果を発現できるが、合成繊維フィラメントが肌側に配置されているため、肌触りが良いとはいえず、特に汗をかいていない状況もしくは汗の量が少ない状況では不快である。
【０００５】
以下の特許文献２と３には、編地裏（肌）側に親水性繊維を含んだ編地も開示されている。特許文献２では、編地裏（肌）側に親水性繊維、編地裏側に疎水性繊維を使用し、編地裏（肌）側の密度を編地表側の密度よりも大きくし、編地裏（肌）側に凹凸を付与することで、肌のサラサラ感を有する編地が開示されている。しかし、該編地は、高密度でかつ親水性繊維の混率が２５〜７５％と非常に高いため、肌側に保水され、凹凸があってもベタツキ感は大きく、衣料用途としての肌ＤＲＹ性は不十分である。一方、特許文献３では、裏（肌）側に吸湿繊維が配された2層構造編地が開示されている。しかし、該２層構造編地は、裏側に紡績糸が使用されているために皮膚摩擦抵抗が大きく、皮膚刺激や肌触りの点で問題があった。
【０００６】
このように、肌触りがよく、不感蒸泄時や少量の発汗時にムレがなく快適で、かつ、発汗した際にもベタツキ感や冷え感を抑制する布帛は現状では見当たらない。
【先行技術文献】
【特許文献】
【０００７】
【特許文献１】特開２００１−８１６５２号公報
【特許文献２】特開２００４−１９０１５１号公報
【特許文献３】実開昭５７−１９２９８５号公報
【発明の概要】
【発明が解決しようとする課題】
【０００８】
本発明が解決しようとする課題は、不感蒸泄時や少量の発汗時にムレがなく快適で、かつ、運動等により発汗した際にも、その汗によるベタツキ感や濡れ感を感じにくく、肌触りも良好な編地を提供することである。
【課題を解決するための手段】
【０００９】
本発明者は、上記課題を解決すべく鋭意研究し、実験を重ねた結果、肌に接触する編地裏面にセルロース系長繊維を含み、特定の厚みと凹凸構造をもつことで上記課題を解決しうることを見出し、本発明を完成するに至った。
すなわち、本発明は以下の通りのものである。
［１］セルロース系長繊維が５〜２５％含まれ、かつ、その厚みが０．５〜１．２ｍｍである編地であって、該編地の少なくとも一方の表面にはセルロース系長繊維が配されず、該編地の他方の表面に、又は該編地の他方の表面及び該編地の中間層にセルロース系長繊維が配された構造を有し、該セルロース系長繊維が配された面の凸部と凹部の高さの差が０．１５〜０．５０ｍｍであり、かつ、該セルロース系長繊維が配された面の２００ｇ／ｍ２水分付与時の接触冷感性が２００〜３３０Ｗ／ｍ２・℃であることを特徴とする前記編地。
【００１０】
［２］前記セルロース系長繊維が配された面の皮膚摩擦抵抗値が１０〜１７V・Sである、前記［１］に記載の編地。
【００１１】
［３］前記セルロース系長繊維が、ポリエステル系又はポリアミド系長繊維との複合糸である、前記［１］又は［２］に記載の編地。
【００１２】
［４］前記［１］〜［３］のいずれかに記載の編地からなり、かつ、前記セルロース系長繊維が配された面が着用時に肌側に位置する繊維製品。
【発明の効果】
【００１３】
本発明の編地は、吸湿性に優れるために不感蒸泄時や少量の発汗時にムレがなく快適で、運動等により発汗した際にも、その汗によるベタツキ感や濡れ感を感じにくく、肌触りも良好であるため、インナーウエア、スポーツウエア、寝具用の編地として使用することができる。
【図面の簡単な説明】
【００１４】
【図１】本発明の編地組織図の一例である。
【図２】本発明の編地組織図の一例である。
【発明を実施するための形態】
【００１５】
以下、本発明について詳細に説明する。
本発明の編地には、セルロース系長繊維が約５〜約２５％含まれている。
セルロース系長繊維とは、レーヨン、キュプラ、アセテート等の再生セルロース長繊維をいい、綿や再生セルロース短繊維などのセルロース短繊維に比べ、毛羽が少なく、糸表面がなめらかであるため肌への摩擦抵抗が小さく、肌触りが良い。再生セルロース長繊維のうちレーヨン長繊維、キュプラ長繊維は、原料の綿に比べ繊維の水分率も大きく吸湿効果が大きいため、好ましい。特にキュプラ長繊維はレーヨン長繊維に比べて繊維１本の表面形状もなめらかであり、繊度も細いため非常に肌触りが良く、より好ましい。これらの繊維を肌側に配することにより、吸湿性と肌触りに優れ、不感蒸泄時や少量の発汗時にムレがなく快適な編地とすることができる。セルロース長繊維の含有量が約５％より低いと吸湿性が小さく、肌触り改善効果が期待できず編地は快適性に劣り、一方、約２５％を超える場合には後述する発汗時のべたつきが大きくなるため、編地は快適性に劣る。
【００１６】
セルロース系長繊維の繊度は特に限定されないが、約２２〜約８４デシテックス（ｄｔｅｘ）が好ましく、約３３〜約５６ｄｔｅｘがより好ましい。セルロース系長繊維の単糸繊度も特に限定されないが約０．５〜約２ｄｔｅｘが、肌触りの観点から、好ましい。
【００１７】
セルロース系長繊維を編地に含有させる際に、ポリエステル系やポリアミド系などの合繊の長繊維や短繊維と交編して用いることが可能であるが、セルロース系長繊維は、ポリエステル系又はポリアミド系長繊維との複合糸として編地に配されていることが、汗処理の観点から好ましい。複合する際には肌触りを損ねないよう、合繊の長繊維の繊度が約２２〜約８４ｄｔｅｘ、単糸繊度が約０．５〜約２ｄｔｅｘのマルチフィラメント糸が好ましい。合繊の長繊維は、汗をかいた際の拡散による汗処理の観点から異型断面であることが好ましく、Ｗ型断面繊維は異型で扁平であるため、汗処理とやわらかさの双方を満たし、より好ましい。
【００１８】
このような、セルロース系長繊維と合繊の長繊維との複合糸は、他の繊維と交編されて編地に配される。交編相手は合繊の長繊維、特にポリエステル系又はポリアミド系長繊維であることが好ましく、繊度が約２２〜約８４ｄｔｅｘ、単糸繊度が約０．５〜約２ｄｔｅｘのマルチフィラメント糸が好ましい。
【００１９】
本発明の編地は、編地の少なくとも一方の表面にはセルロース系長繊維が配されず、編地の他方の表面、又は編地の他方の表面及び編地中間層にセルロース系長繊維が配された構造であることを特徴としている。以下、セルロース系長繊維が配されていない面を編地表面、セルロース系長繊維が配されている面を編地裏面と呼称する。この編地の表裏は、編地製造における表裏と同一であっても異なっていてもよいが、後述する編成条件の点から、同一であることが好ましい。
【００２０】
編地の少なくとも一方の表面にセルロース系長繊維が配されていることによって、この面（裏面）を繊維製品の着用時肌側（肌面）に配置したときに、目的の肌触りや快適性を得ることができる。しかしながら、編地の両面にセルロース系長繊維が配されていると、着用時の繊維製品表面側が摩擦で糸切れが発生しやすく、また、他の交編又は複合繊維と色差や光沢差が生じやすく外観を損なうおそれがある。
【００２１】
本発明の編地の厚みは約０．５〜約１．２ｍｍである。
編地の厚みは、Ｐｅａｃｏｃｋ社製の厚み測定器を用い、φ３．０ｃｍの測定部を５ｇの荷重にて編地に接触させ、３か所で測定して平均する。厚みが約０．５ｍｍより小さい場合には汗処理性に乏しく、快適感が得にくく、一方、厚みが約１．２ｍｍを超える場合には生地のごわつきが大きくなり、肌触りを損ねる。
【００２２】
また、本発明の編地には、裏面、すなわちセルロース系長繊維が配された側の面に凹凸があり、該表面の凸部と凹部の高さの差は約０．１５〜約０．５０ｍｍである。
編地の表面に凹凸をつけることで接触冷温感が小さくなるために、この面を肌面として使用したときに、汗をかいたときのベタツキを軽減することが可能となる。凸部と凹部の高さの差が約０．１５ｍｍ未満では肌との接触面積が凹凸のないものと変わらないことから、凹凸があるとはいえず、編地のベタツキ感が大きくなるため好ましくない。これに反し、凸部と凹部の高さの差が約０．１５ｍｍ以上であれば、編地のセルロースを含む側を肌面として着用した時の肌と編地の接触面積が少なくなり、編地が水分を吸った時にベタツキ感が低減される。一方、凸部と凹部の高さの差が約０．５０ｍｍを超えると、着用等で圧力がかかったときに、凸部が折れ曲がり、結果的には接触面積が大きくなり、ベタツキ感が大きくなることがあり、また、生地として厚みの大きいものとなり、ごわつきが大きくなる他、蒸れる等の着用感を損なうことがあるため、好ましくない。
【００２３】
凸部と凹部の高さの差は、編地の断面写真を電子顕微鏡等で撮影し、編地の表側、すなわちセルロース系長繊維が表面に出ていない側の表面層を基準とし、編地の裏側の凸部までの高さを５か所で測定して平均する。また、同様に表側から裏側の凹部までの高さを５か所で測定して平均する。それぞれの平均値から、凸部と凹部の高さの差を、下記式により算出する：
凸部と凹部の高さの差＝（編地表側から編地裏側の凸部までの高さの平均）−（編地表側から編地裏側の凹部までの高さの平均値）        式（１）
【００２４】
凸部と凹部との差は、約０．２０〜約０．５０ｍｍであればより好ましく、さらに好ましくは約０．２３〜約０．４５ｍｍ、特に好ましくは約０．２４〜約０．４０ｍｍである。
【００２５】
本発明の編地は、セルロース系長繊維が配された面（裏面）の２００ｇ／ｍ２水分付与時の接触冷感性が約２００〜約３３０Ｗ／ｍ２・℃である。該接触冷感性は、好ましくは約２００〜約２８０Ｗ／ｍ２・℃、より好ましくは約２００〜約２４０Ｗ／ｍ２・℃である。
接触冷感性の測定には、カトーテック社製のサーモラボＩＩを使用する。この装置は温められた熱板を試料上に置いたときの熱の移動量を測定するものである。具体的な測定方法は以下のとおりである。
測定に使用する試料を２０℃、６５％ＲＨ環境下で２４時間調湿した後、８ｃｍ×８ｃｍにサンプリングし、編地裏面（セルロース長繊維が配された面）を上にして置いた編地サンプルに、２０℃、６５％ＲＨ環境下で３０℃に温められた熱板を載せた瞬間の最大熱移動量を測定する。
【００２６】
２００ｇ／ｍ２の水分を付与したときの水分は、かなり汗をかくような運動をした時に布帛が吸う汗の水分量を想定した条件である。
測定時の水分の付与方法は、試料の裏側に霧吹きにて、８ｃｍ×８ｃｍにサンプリングされた試料の重量が＋１．２８ｇになるように水分を付与すればよい。このときの霧吹き内の水温は２０℃である。
編地の肌に接触する側に水分が残っていると、水の熱伝導率が高いため、熱板から熱を多量に奪い、接触冷感性が大きくなる。すわなち、接触冷感性が大きい試料はベタツキ感が大きいことを意味し、約３３０Ｗ／ｍ２・℃を超えるとベタツキ感が非常に大きく好ましくない。約２００Ｗ／ｍ２・℃未満は、ベタツキ感が小さいため、好ましいが、本発明ではセルロース繊維が生地裏面に存在しているため、接触冷感性を約２００Ｗ／ｍ２・℃未満にするためには凹凸を著しく大きくする必要があり、肌触りの観点からは、好ましくない。尚、従来のセルロースを表面に含む編地は通常約３３０Ｗ／ｍ２・℃を大きく超えるが、本発明では、編地裏面の凹凸状態をコントロールすることにより、多量の水分が付与された状態でもベタツキ性が改良された編地となる。
【００２７】
本発明の編地の表側や中間層を構成する素材の総繊度としては、衣料等で一般的に使用されている範囲のものを用いることができるが、その中でも総繊度が約１６〜約１７０ｄｔｅｘのものが好ましい。
本発明に用いるマルチフィラメント糸には、二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００２８】
本発明の編地に使用する素材は、捲縮を有していてもよく、肌触りの観点から、捲縮伸長率が０〜１５０％が好ましい。なお、仮撚糸の捲縮伸長率は、下記条件にて測定したものである。
捲縮糸の上端を固定し、下端に１．７７×１０-３ｃＮ／ｄｔの荷重をかけ、３０秒後の長さ（Ａ）を測定する。次いで、１．７７×１０-３ｃＮ／ｄｔの荷重を取り外し、０．０８８ｃＮ／ｄｔの荷重をかけ、３０秒後の長さ（Ｂ）を測定し、下記式（２）により捲縮伸長率を求める：
捲縮伸長率（％）＝｛（Ｂ−Ａ）／Ａ｝×１００        式（２）
【００２９】
本発明の編地は、機能的には２層以上の層構造となっている。表裏２層構造で構成されていればよく、中間層をもつ３層以上でも構わないし、シングル編地でもプレーティング等で機能的に２層と同等の働きをする編地ならばそれでも構わない。
本発明の編地を作製するための編機としては、横編機やシングル丸編機、ダブル丸編機、トリコット編機、ラッセル編機等を使用できるが、２層以上の層を持つ多層編地を作製するためにはダブル丸編機が好ましい。使用する編機の編ゲージとしては約１０〜約４０ＧＧが好ましい。
【００３０】
本発明の編地を作製するための編組織としては、ダブル丸編み地の場合、タックリバーシブル、デンプルメッシュ、コンフォート等が使用できるが、これに限定されるものではない。しかし、編組織としては、地裏側に凹凸が得られるタック編みを使用した組織が好ましい。また、シングル編機のプレーティング組織も可能であり、経編では例えば3枚筬でミドルにセルロース系繊維を配し、凹凸を発現する組織にすれば所望の効果が奏される。
【００３１】
本発明の編地表裏のコース方向のループ数は編成上問題なければ特に限定されない。
本発明の編地は、セルロース系長繊維を５〜２５％含んでおり、セルロース系長繊維が編地の裏面側に配されているため、編地の裏面がやわらかく、皮膚摩擦抵抗値が小さい。セルロース系長繊維を含まない場合には本発明のように凹凸をつけた編地の面の摩擦抵抗値は非常に大きいものになる。本発明におけるセルロース系長繊維が配された面は、後述する方法で測定される皮膚摩擦抵抗値が約１０〜約１７V・Sであることが好ましい。皮膚摩擦抵抗値が１０〜１７V・Sであれば皮膚刺激が小さいと言える。抵抗値が約１７V・Sより大きい場合は、ザラザラ感が大きく、不快であり、一方、約１０V・Sより小さければ皮膚刺激性は低くなるが、なめらか過ぎるために凹凸が小さくなり、汗処理性が低下してしまう。
【００３２】
本発明の編地の目付は特に限定されないが、約５０〜約３００ｇ／ｍ２が好ましく、より好ましくは約８０〜約２５０ｇ／ｍ２である。
【００３３】
また、本発明の編地には吸水加工を施すことが望ましい。
本発明の編地の表側を外気側、セルロース系繊維が含まれる裏側を肌側になるように用いた衣類は、本発明の効果が奏されるため好ましい。
本発明の編地は、スポーツウエアやインナー等の汗処理機能が必要な衣料用途に好適であるがこれに限定されず、アウターや裏地等の衣料や、シーツ等の寝具、さらには失禁パンツ等の衛生物品にも適用でき、吸湿性能による快適性を持ち、かつ水分によるベタツキ感や冷え感を低減する効果を発揮する。
【００３４】
本発明の編地は、表側を構成する編地の編密度を裏側の編密度より大きくすることにより、又は表側の糸繊度を裏側の糸繊度より小さくすることにより、毛細管現象を発現させて裏側から表側へ水分を移動させてもよい。このような、水分移動機能を有する本発明の編地裏側を、衣類の肌面として着用すれば、多量の発汗時でも肌面に水分が残りにくく、着用時のベタツキ感や冷え感をさらに軽減することができる。
毛細管現象を発現させるには編地表側のウェル方向のループ数が多層編地裏側のウェル方向のループ数の約１．１倍〜約４．５倍にするのがよい。表裏のウェル方向のループ数は、幅２．５４ｃｍ（１インチ）当たりの編目ループの数をデンシメーターやリネンテスター等で測定する。ここでループ数とは、編地の表裏それぞれに確認されるニットループの編目の数であり、タックループやシンカーループといった編目はループ数に含まない。
【実施例】
【００３５】
以下、実施例により本発明を具体的に説明する。無論、本発明はこれらに限定されるものではない。
なお、実施例で得た編地を、以下の方法で評価した。
【００３６】
（１）着用試験
染色加工された編地の裏側が肌面になるように作製されたシャツを着用し、２８℃、６５％ＲＨ環境の人工気候室にて１０分間安静にした後に、大武・ルート工業社製トレッドミルＯＲＫ−３０００にて時速８ｋｍで３０分の走行運動を行い、再び１０分間安静にした。走行運動前の肌触り、快適感、そして走行運動後のベタツキ感、冷え感を、以下の評価基準に従い官能評価した：
○：肌触りが良い。快適である。ベタツキ感、冷え感を感じない。
△：肌触りがやや悪い。やや不快である。ややベタツキ感、冷え感を感じる。
×：肌触りが悪い。不快である。ベタツキ感、冷え感を感じる。
【００３７】
（２）皮膚摩擦抵抗値
特開平１１−３４４４８８号公報に開示された装置を使用する。測定する皮膚部位は前腕内側部（但し手首関節、肘関節から５ｃｍを除外）とし、装置設置面からアームレストにのせた被験者の前腕の表面までの高さは２４ｃｍとした。接圧：９８０Ｐａ、摩擦速度：６０回／ｍｉｎ（往復）、摩擦回数：１００回（往復）の条件で安定摩擦後１分間の平均抵抗値（Ｖ・Ｓ）を計測した。被験者３名に対して同様の試験を行い、平均値を算出した。
【００３８】
［実施例１］
２８ＧＧのダブル丸編機を使用し、シリンダ側にポリエステル丸型断面加工糸８４ｄｔｅｘ／７２ｆを、ダイヤル側に５６ｄｔｅｘ／３０ｆのキュプラ丸断面糸と５６ｄｔｅｘ／３６ｆのポリエステル丸型断面加工糸をインターレース混繊後仮撚りして作製した複合糸とポリエステル丸型断面加工糸８４ｄｔｅｘ／７２ｆを1本交互に配置して図１の組織で構成されたタックメッシュ組織の２層編地生機を得た。この生機を液流染色機にて８０℃×２０分で精練、水洗した後に、ピンテンターにて幅出し率２０％で１８０℃×９０秒のプレセットを行った。その後、液流染色機にて１３０℃でのポリエステル染色、吸水加工、水洗を行った後に、ピンテンターにて、しわが取れる程度に伸長し、１５０℃×９０秒のファイナルセットを行い、目付１２８ｇ／ｍ２、厚み０．８３ｍｍの２層編地を得た。編地裏側には凹凸部が存在し、凸部と凹部の高さの差は０．３０ｍｍであった。本編地の水分２００ｇ／ｍ２付与時の接触冷感値は２２８Ｗ／ｍ２・℃であり、この編地から得たシャツの着用試験では肌触りがよく、快適で、ベタツキ感や冷え感がないという結果が得られた。
【００３９】
［実施例２］
ダイヤル側にポリエステルＷ型断面加工糸８４ｄｔｅｘ／３０ｆとキュプラ丸型断面原糸５６ｄｔｅｘ／３０ｆを３：１の割合で給糸した以外は実施例１と同様にして、目付１２０ｇ／ｍ２、厚み０．７１ｍｍの２層編地を得た。この編地の凸部と凹部の高さの差は０．２４ｍｍであった。更に水分２００ｇ／ｍ２付与時の接触冷感値は２５０Ｗ／ｍ２・℃であり、この編地から得たシャツの着用試験では快適で、ベタツキ感や冷え感のないものであった。
【００４０】
［実施例３］
２８ＧＧのトリコット編み機を用いて、フロントにポリエステル丸型断面加工糸５６ｄｔｅｘ／２４ｆを組織１０／２３とし、ミドルにキュプラ丸型断面糸５６ｄｔｅｘ／３０ｆを組織２１／０１で１本交互に配置し、バックにポリエステルＷ型断面加工糸５６ｄｔｅｘ／３０ｆを組織１０／１２として配置し、ガイド位置調整によりミドル糸のニードルループが表面に出るように編成した。実施例１と同様に加工処理をして、目付１３２ｇ／ｍ２、厚み０．６５ｍｍの編地を得た。編地裏側には凹凸部が存在し、凸部と凹部の高さの差は０．１９ｍｍであった。更に水分２００ｇ／ｍ２付与時の接触冷感値は２８０Ｗ／ｍ２・℃であり、この編地から得たシャツの着用試験では快適でベタツキ感や冷え感がなかった。
【００４１】
［参考例４］
実施例２のキュプラ丸型断面原糸５６ｄｔｅｘ／３０ｆの代わりにレーヨン８４ｄｔｅｘ／３０ｆを用いた他は実施例２と同様の編地を作製した。目付１３０ｇ／ｍ２、厚み０．７５ｍｍの２層編地を得た。この編地の凸部と凹部の高さの差は０．２６ｍｍであった。更に水分２００ｇ／ｍ２付与時の接触冷感値は３１５Ｗ／ｍ２・℃であり、この編地から得たシャツの着用試験では快適で、ベタツキ感や冷え感が小さいものであった。
【００４２】
［比較例１］
編み組織を図２にした以外は実施例１と同様にして、目付１３５ｇ／ｍ２、厚み０．７０ｍｍの編地を得た。この編地の裏側の凸部と凹部の高さの差は０．１３ｍｍであり、凹凸とは言えないレベルであった。更に水分２００ｇ／ｍ２付与時の接触冷感値は３５６Ｗ／ｍ２・℃であり、この編地から得たシャツの着用試験ではベタツキ感や冷え感の大きいものであった。
【００４３】
［比較例２］
ダイヤル側にポリエステルＷ型断面加工糸８４ｄｔｅｘ／３０ｆとキュプラ丸型断面原糸８４ｄｔｅｘ／３０ｆを１本交互の割合で給糸した以外は実施例１と同様にして、目付１１８ｇ／ｍ２、厚み０．６５ｍｍの２層編地を得た。この編地の凸部と凹部の高さの差は０．１８ｍｍであり、水分２００ｇ／ｍ２付与時の接触冷感値は３８８Ｗ／ｍ２・℃であった。この編地から得たシャツの着用試験ではベタツキ感や冷え感の大きいものであった。
【００４４】
［比較例３］
ダイヤル側、シリンダ側ともポリエステル丸型断面加工糸８４ｄｔｅｘ／７２ｆとした以外は実施例１と同様にして、目付１３５ｇ／ｍ２、厚み０．７０ｍｍの編地を得た。この編地の裏側の凸部と凹部の高さの差は０．２０ｍｍであった。水分２００ｇ／ｍ２付与時の接触冷感値は２０６Ｗ／ｍ２・℃であったが、この編地から得たシャツの着用試験では運動前の快適性に欠けるものであった。
【００４５】
【表１】
0005580604.tif 000002
【産業上の利用可能性】
【００４６】
本発明による編地を用いれば、不感蒸泄時や少量の発汗時にムレがなく快適で、かつ、長時間の運動等による多量の発汗時にベタツキ感や冷え感を軽減することができる衣服を製造することができ、このようにして製造されたスポーツウエア、インナー、アウターなどの衣服や寝具等では、快適な着用感が得られる。
【図１】
0005580604.tif 000003
【図２】
0005580604.tif 000004